(57)【特許請求の範囲】
【請求項１】
酸化物基準で以下の組成
ＳｉＯ2      ＞１５〜２５質量％、Ｂ2Ｏ3    ４５〜５５質量％、
Ａｌ2Ｏ3        ８〜１３質量％、ＣａＯ          ２〜８質量％、
ＺｎＯ              ０〜５質量％、
但し、ＣａＯ＋ＺｎＯ      ２〜１０質量％、
Ｌｉ2Ｏ            ０〜４質量％、Ｎａ2Ｏ        ０〜４質量％、
Ｋ2Ｏ              ０〜４質量％、
但し、Ｌｉ2Ｏ＋Ｎａ2Ｏ＋Ｋ2Ｏ        ３〜８質量％、
Ｌａ2Ｏ3        ０〜１４質量％、Ｎｂ2Ｏ5  ０〜４．８質量％、
Ｔａ2Ｏ5    ＞１０〜１７質量％、
但し、Ｔａ2Ｏ5＋Ｎｂ2Ｏ5            ＞１０〜１７質量％、
ＳｎＯ2            ０〜２質量％、ＺｒＯ2        ０〜７質量％、
但し、Ｔａ2Ｏ5＋ＺｒＯ2  ＞１０〜＜１８質量％、
を有し、必要に応じて慣用の清澄剤を含有することを特徴とする１．５２〜１．５８の屈折率ｎd、５０〜５７のアッベ数νd及び負の異常部分分散ΔＰg,F＜  −０．００９０を有する無鉛光学ガラス。
【請求項２】
少なくとも０．１質量％のＳｎＯ2を含有することを特徴とする請求項１に記載のガラス。
【請求項３】
酸化物基準で以下の組成
ＳｉＯ2  ＞１５〜２３．５質量％、Ｂ2Ｏ3    ４５〜５０質量％、
Ａｌ2Ｏ3    ８〜１１．５質量％、ＣａＯ      ２〜５．５質量％、
ＺｎＯ      ０〜＜５質量％、
但し、ＣａＯ＋ＺｎＯ      ２〜１０質量％、
Ｌｉ2Ｏ        ０〜２．５質量％、Ｎａ2Ｏ    １〜２．５質量％、
Ｋ2Ｏ          ０．５〜２質量％、
但し、Ｌｉ2Ｏ＋Ｎａ2Ｏ＋Ｋ2Ｏ        ３〜６質量％、
Ｌａ2Ｏ3    ０〜１３．５質量％、Ｎｂ2Ｏ5  ０〜＜４．８質量％、
Ｔａ2Ｏ5          ＞１０〜１５質量％、
但し、Ｔａ2Ｏ5＋Ｎｂ2Ｏ5            ＞１０〜１５質量％、
ＳｎＯ2    ０．１〜０．５質量％、ＺｒＯ2        ０〜＜７質量％、
但し、Ｔａ2Ｏ5＋ＺｒＯ2 ＞１０〜＜１８質量％、
を有することを特徴とする１．５２〜１．５７５の屈折率ｎd及び５０〜５６．５のアッベ数νdを有する請求項１又は２に記載のガラス。
【請求項４】
酸化物基準で以下の組成
ＳｉＯ2      ＞１５〜１６質量％、Ｂ2Ｏ3    ４８〜５０質量％、
Ａｌ2Ｏ3    ８〜１１．５質量％、ＣａＯ          ２〜４質量％、
ＺｎＯ            １〜＜５質量％、
但し、ＣａＯ＋ＺｎＯ      ３〜８．５質量％、
Ｌｉ2Ｏ            ０〜２質量％、Ｎａ2Ｏ      ＞１〜２質量％、
Ｋ2Ｏ          ０．６〜２質量％、
但し、Ｌｉ2Ｏ＋Ｎａ2Ｏ＋Ｋ2Ｏ        ３〜６質量％、
Ｎｂ2Ｏ5          ０〜２質量％、
Ｔａ2Ｏ5          ＞１０〜＜１５質量％、
但し、Ｔａ2Ｏ5＋Ｎｂ2Ｏ5              ＞１０〜＜１５質量％、
ＳｎＯ2    ０．１〜０．４質量％、ＺｒＯ2      ０〜＜７質量％、
但し、Ｔａ2Ｏ5＋ＺｒＯ2                ＞１０〜＜１８質量％、
を有することを特徴とする１．５４〜１．５６の屈折率ｎd及び５２．５〜５４．５のアッベ数νdを有する請求項１乃至３のいずれか一項に記載のガラス。
【請求項５】
不可避不純物を除き砒素酸化物及びアンチモン酸化物を含有しないことを特徴とする請求項１乃至４のいずれか一項に記載のガラス。
【発明の詳細な説明】
【０００１】
【発明の属する技術分野】
本発明は、１．５２〜１．５８の屈折率ｎd、５０〜５７のアッベ数νd及び−０．００９０未満の負の異常部分分散ΔＰg,Fを有する光学ガラスに関する。これらのガラスは、光学ガラスの中のショートフリント特殊ガラス（ＳＦＳ）に属する。
【０００２】
【従来の技術】
近年、ガラス成分ＰｂＯ及びＡｓ2Ｏ3は環境汚染物質として話題になってきているため、光学機器の製造業者の中では、ＰｂＯを含有せず、さらに好ましくはＡｓ2Ｏ3も含有しない、所定の光学的性質を有するガラスが求められている。
単に酸化鉛を１つ又はそれ以上の成分で置換するだけでは、光学的性質及びガラス技術上の性質はＰｂＯの影響を受けるため、一般に、そのような所望の性質を有するガラスを再現することはできない。従って、それに代って、新規なガラス組成を開発すること、又は少なくともかなりの変更を行なうことが必要となる。
【０００３】
光学ガラスを使用する際に決定的な因子は、例えば屈折率ｎｄ、及び分散として知られる、波長による屈折率の変化が挙げられる。波長による屈折率の変化を表わす用語は、例えばアッベ数であり、次式で表わされる。
νｄ＝（ｎｄ−１）／（ｎＦ−ｎＣ）
差（ｎＦ−ｎＣ）は、主分散と呼ばれる。他の差は部分分散である。
部分分散比は、主分散に対する部分分散の比であり、例えば次式で表わされる。
Ｐｇ，Ｆ＝（ｎｇ−ｎＦ）／（ｎＦ−ｎＣ）
【０００４】
アッベ数と同様に、部分分散比は光学ガラスにとって重要な材料定数である。大部分のガラスは、次式のＰｘ，ｙとνｄとの間においてほぼ線形関係を満足する。
Ｐｘ，ｙ＝ａｘ，ｙ＋ｂｘ，ｙ・νｄ（標準直線）
この式を満足しないガラスは、異常部分分散を有するガラスと呼ばれる。そこで、上記の式は補正項ΔＰｘ，ｙにより拡張されねばならない。
Ｐｘ，ｙ＝ａｘ，ｙ＋ｂｘ，ｙ・νｄ＋ΔＰｘ，ｙ
【０００５】
△ＰX,Yが０よりも大きいか小さいかにより、ガラスは正又は負の異常部分分散を有するガラスと呼ばれる。異なるアッベ数の光学ガラスの適切な組合わせにより、例えば二色用レンズ系の像の欠陥、色収差を除去するか又は少なくとも改良することができる。補正されていない色に対して残存する残留色収差は二次スペクトルとして言及される。この影響は光学系の像の鮮鋭度及び光学素子の分解能を損なうので、高性能光学素子にとって特に不利益になる。しかしながら、光学レンズ系に異常部分分散を有するガラスを使用することにより、二次スペクトルを減少させることができ、従って、優れた像の鮮鋭度及び高い分解能を有する補正されたレンズ系が得られる。
特に望ましいのは、例として前記した部分分散比Ｐg,Fに特徴を有する可視スペクトルの青色領域における補正である。この標準直線において、ａg,F＝０．６４３８、ｂg,F＝−０．００１６８２である。
【０００６】
種々の仕様が特許文献に既に示されており、上記範囲又はそれに近接する範囲にある光学値ｎd及びνdを有するガラスが記載されているが、それらのガラスの内の一部のみが高い負の異常部分分散ΔＰg,F値を有している。しかしながら、これらのガラスは多様な欠点を有する。
ドイツ特許明細書ＤＤ１６０３０７号は、屈折率がｎe＝１．５００〜１．５５５であり、またアッベ数がνe＝５７〜６２であり、負の異常部分分散を有する光学クラウンガラスを開示しているが、極めて高い含量のＢ2Ｏ3、即ち７３〜８７質量％のＢ2Ｏ3を含有するため、実用的に適正な耐薬品性を有していない。
それとは対照的に、ドイツ特許公告ＤＥ−Ｂ１３０３１７１号は、異常部分分散を有し、また、アッベ数がνe＝４０〜６０であり、屈折率がｎe＝１．５２〜１．６４である光学ガラスを製造するためのバッチについて開示しているが、このバッチは３４質量％までのＢ2Ｏ3のみ、及び４０質量％までのＳｉＯ2を含有している。これらのガラスは所望の負の異常部分分散を得ることができない。
【０００７】
前記ドイツ特許明細書ＤＤ１６０３０７号に開示されたガラスと同様に、ドイツ特許公告ＤＥ−Ｂ１０２２７６４号に開示されたガラスは、負の異常部分分散及び６４〜３５のアッベ数及び１．５３〜１．７３の屈折率を有するが、ＳｉＯ2を含有していない。その結果、これらのガラスは同様に適正な耐薬品性を有していない。
特開昭６０−４６９４６号は、主としてＣａＯ−Ａｌ2Ｏ3−Ｂ2Ｏ3−ＳｉＯ2（ＣａＯ＋Ａｌ2Ｏ3＋Ｂ2Ｏ3＋ＳｉＯ2＝９０〜１００質量％）の４元系からなるホウ珪酸塩ガラス系の紫外線透過性ガラスを開示している。しかしながら、他の成分が１０質量％未満のため、高い負の異常部分分散を得ることができない。
【０００８】
ドイツ特許明細書ＤＥ４２１８３７７Ｃ１号は、負の異常部分分散ΔＰg,Fを有し、屈折率ｎd＞１．５２及びアッベ数νd＞５７を有する光学クラウンガラスを開示している。これらのガラスにおいて、特に１５質量％までのＳｉＯ2及び１０質量％までのＴａ2Ｏ5は単なる任意成分であり、充分に高い異常部分分散を確実に得るために含水率０．１〜０．５質量％を必要とする。このように規定された含水率に調整するために、ガラスの製造が複雑になり、望ましくない。
【０００９】
特開昭６３−２２２０４０号は、可能な成分の組合せについて極めて変化に富む極めて広い組成範囲のガラスについて特許請求しているが、特定の数種の成分のみを有する僅かの特定のガラスのみが具体的に開示されている。この明細書は、超音波遅延線用ガラスを開示しているが、本発明とは目的が全く異なるため、１．５２〜１．５８の屈折率ｎd及び５０〜５７のアッベ数νd並びに高い負の異常部分分散、即ちΔＰg,F＜  −０．００９０を有する無鉛ガラスをどのように製造するかについては全く開示していない。
【００１０】
【発明が解決しようとする課題】
本発明の目的は、前記したような問題を解決し、高い耐薬品性並びに良好な溶融及び加工特性を有し、１．５２〜１．５８の屈折率ｎd、５０〜５７のアッべ数νd及び充分に負の異常部分分散、即ちΔＰg,F＜  −０．００９０を有する、ショートフリント特殊ガラスに属する無鉛光学ガラスを提供することにある。
【００１１】
【課題を解決するための手段】
前記の目的を達成するために、本発明によれば、酸化物基準で以下の組成
ＳｉＯ2      ＞１５〜２５質量％、Ｂ2Ｏ3    ４５〜５５質量％、
Ａｌ2Ｏ3        ８〜１３質量％、ＣａＯ          ２〜８質量％、
ＺｎＯ      ０〜５質量％、
但し、ＣａＯ＋ＺｎＯ      ２〜１０質量％、
Ｌｉ2Ｏ            ０〜４質量％、Ｎａ2Ｏ        ０〜４質量％、
Ｋ2Ｏ              ０〜４質量％、
但し、Ｌｉ2Ｏ＋Ｎａ2Ｏ＋Ｋ2Ｏ        ３〜８質量％、
Ｌａ2Ｏ3        ０〜１４質量％、Ｎｂ2Ｏ5  ０〜４．８質量％、
Ｔａ2Ｏ5          ＞１０〜１７質量％、
但し、Ｔａ2Ｏ5＋Ｎｂ2Ｏ5            ＞１０〜１７質量％、
ＳｎＯ2            ０〜２質量％、ＺｒＯ2        ０〜７質量％、
但し、Ｔａ2Ｏ5＋ＺｒＯ2  ＞１０〜＜１８質量％、
を有し、必要に応じて慣用の清澄剤を含有することを特徴とする１．５２〜１．５８の屈折率ｎd、５０〜５７のアッベ数νd及び負の異常部分分散ΔＰg,F＜  −０．００９０を有する無鉛光学ガラスが提供される。
【００１２】
【発明の実施の形態】
本発明のガラスは、主成分として所定割合のガラス形成剤Ａｌ2Ｏ3、Ｂ2Ｏ3、ＳｉＯ2を含有し、８〜１３質量％のＡｌ2Ｏ3を含有しており、それは耐薬品性に良い影響をもたらす。しかしながら、上記範囲より含量が高くなると、溶融特性が損なわれ、また結晶化傾向が増大するであろう。
本発明のガラスは、４５〜５５質量％のＢ2Ｏ3を含有する。Ｂ2Ｏ3は難溶解性の成分を溶解し、そしてＢ2Ｏ3はガラスの負の異常部分分散ΔＰg,Fを低下させる（即ち、その値を増大させる）。上記含量よりも高くなると、耐薬品性が損なわれ、またアッベ数が高くなりすぎるであろう。
本発明のガラスは、１５質量％より高く、最高で２５質量％の割合でＳｉＯ2を含有する。ＳｉＯ2含量が上記割合よりも低くなると、良好な耐薬品性が低下し、一方、上記含量よりも高くなると、良好な溶融特性が損なわれる。上記ＳｉＯ2含量は、アッベ数を所望の低い領域に収めるのに有効である。
【００１３】
ＣａＯは２〜８質量％の量で存在し、またさらに任意にＺｎＯ（０〜５質量％）が存在していることで、屈折率が増大しまた異常部分分散ΔＰg,Fを低下させることに寄与している。ＣａＯ含量が過剰だと、アッベ数はかなり高くなり、また耐薬品性は損なわれるであろう。そのため、ＣａＯとＺｎＯの合計量は１０質量％を超えるべきではない。
【００１４】
本発明のガラスは、３〜８質量％のアルカリ金属酸化物を含有し、これはガラスの溶融特性を向上させ、またそれらを安定化させて凝離を防ぐ。上記合計量は、０〜４質量％のＮａ2Ｏ、０〜４質量％のＫ2Ｏ及び０〜４質量％のＬｉＯ2によって達成されるべきある。しかしながら、好ましくは少なくとも２種のアルカリ金属酸化物、特に少なくともＮａ2Ｏ及びＫ2Ｏが存在する。３成分全てが存在することが特に好ましい。
本発明のガラスは、さらに１４質量％までのＬａ2Ｏ3を含有する。Ｌａ2Ｏ3を含有することで、高いアッベ数が得られると同時に高い屈折率が得られる。
【００１５】
本発明のガラスは、所望の高い負の異常部分分散を得るために少なくとも＞１０質量％のＴａ2Ｏ5を含有するが、しかしながら、この含量が高すぎると凝離が起きてしまうことから、Ｔａ2Ｏ5含量は最高１７質量％までである。さらに、Ｔａ2Ｏ5は、光学成分Ｎｂ2Ｏ5及びＺｒＯ2と同様に耐薬品性を向上させまた屈折率ｎdを増大させる。
Ｎｂ2Ｏ5は、部分分散に影響を与えるＴａ2Ｏ5を補助することができる。さらに、それは低いアッベ数を得るのに良い影響を与える。高すぎる含量では凝離が生じるため、Ｎｂ2Ｏ5含量は最高で４．８質量％、好ましくは＜４．８質量％に制限され、Ｎｂ2Ｏ5とＴａ2Ｏ5の合計量は最高で１７質量％、好ましくは＜１５質量％に制限される。
【００１６】
同じ理由で、ＺｒＯ2含量もまた最高で７質量％、好ましくは＜７質量％に制限され、ＺｒＯ2とＴａ2Ｏ5の合計量は＜１８質量％に制限される。ＺｒＯ2、Ｎｂ2Ｏ5及びＴａ2Ｏ5の合計量は最高で１８質量％に制限することが好ましい。
本発明のガラスは２質量％までのＳｎＯ2を含有することができる。ＳｎＯ2は、ｎd及びνdを微細に調整し、ＳｎＯ2濃度を増大させることによりｎdを高くしたりνdを下げるために用いられる。
【００１７】
ガラスの品質を改善するために、１つ又はそれよりも多くのそれ自体公知の清澄剤を、ガラスを清澄させるために、バッチに慣用量で添加することができる。
これによって、泡や筋のない特に良好な内部ガラス品質を有するガラスが得られる。
使用される清澄剤がＡｓ2Ｏ3又はＳｂ2Ｏ3でない場合、本発明の無鉛ガラスは更に砒素及びアンチモンを含有しないものとなる。
ＳｎＯ2は清澄機能を有するため、少なくとも０．１質量％のＳｎＯ2を含有することが好ましい。これらのガラスは、さらに清澄剤を加えなくても、優れた内部ガラス品質を有する。
【００１８】
本発明に係る組成範囲内において、１．５２〜１．５７５の屈折率ｎd及び５０〜５６．５のアッベ数νdを有する好ましいガラス組成範囲がある。それは、酸化物基準で以下の組成
ＳｉＯ2  ＞１５〜２３．５質量％、Ｂ2Ｏ3    ４５〜５０質量％、
Ａｌ2Ｏ3    ８〜１１．５質量％、ＣａＯ      ２〜５．５質量％、
ＺｎＯ            ０〜＜５質量％、
但し、ＣａＯ＋ＺｎＯ      ≦１０質量％、
Ｌｉ2Ｏ        ０〜２．５質量％、Ｎａ2Ｏ    １〜２．５質量％、
Ｋ2Ｏ          ０．５〜２質量％、
但し、Ｌｉ2Ｏ＋Ｎａ2Ｏ＋Ｋ2Ｏ        ３〜６質量％、
Ｌａ2Ｏ3    ０〜１３．５質量％、Ｎｂ2Ｏ5      ０〜＜４．８質量％、
Ｔａ2Ｏ5    ＞１０〜１５質量％、
但し、Ｔａ2Ｏ5＋Ｎｂ2Ｏ5          ≦１５質量％、
ＳｎＯ2    ０．１〜０．５質量％、ＺｒＯ2      ０〜＜７質量％、
但し、Ｔａ2Ｏ5＋ＺｒＯ2  ＜１８質量％、
である。
【００１９】
特に好ましいものは、酸化物基準で以下の組成
ＳｉＯ2      ＞１５〜１６質量％、Ｂ2Ｏ3    ４８〜５０質量％、
Ａｌ2Ｏ3    ８〜１１．５質量％、ＣａＯ          ２〜４質量％、
ＺｎＯ            １〜＜５質量％、
但し、ＣａＯ＋ＺｎＯ      ≦８．５質量％、
Ｌｉ2Ｏ            ０〜２質量％、Ｎａ2Ｏ      ＞１〜２質量％、
Ｋ2Ｏ          ０．６〜２質量％、
但し、Ｌｉ2Ｏ＋Ｎａ2Ｏ＋Ｋ2Ｏ        ３〜６質量％、
Ｎｂ2Ｏ5          ０〜２質量％、
Ｔａ2Ｏ5  ＞１０〜＜１５質量％、
但し、Ｔａ2Ｏ5＋Ｎｂ2Ｏ5            ＜１５質量％、
ＳｎＯ2    ０．１〜０．４質量％、ＺｒＯ2      １〜＜７質量％、
但し、Ｔａ2Ｏ5＋ＺｒＯ2                ＜１８質量％、
を有するガラスである。これらのガラスは、１．５４〜１．５６の屈折率ｎd及び５２．５〜５４．５のアッベ数νdを有する。
【００２０】
【実施例】
以下、実施例を示して本発明についてさらに具体的に説明するが、本発明が下記実施例に限定されないことはもとよりである。
【００２１】
実施例１〜１３
本発明の１３の実施例の新規なガラスを慣用の原料から製造した。
本発明のガラスは以下のようにして製造した。すなわち、酸化物又は酸化物用の原料、好ましくは炭酸塩及び硝酸塩を秤量した。これに清澄剤を加えてよく攪拌した。ガラスバッチをバッチ溶解装置内で約１２８０〜１３００℃で溶解し、次いで清澄化し、充分に均質化した。注型温度は約１０４０℃であった。
【００２２】
表１に溶解例の一つを示す（得られたガラスの特性は表２の実施例１に示されている。）。
【表１】
0004610046.tif 000002
【００２３】
表２及び表３に、製造された各実施例のガラスのそれぞれの組成（酸化物基準の質量％表示）、屈折率ｎｄ、アッベ数νｄ、スペクトルの青色領域における部分分散Ｐｇ，Ｆ及びこの部分分散の標準直線からの偏差ΔＰｇ，Ｆを示す。
また、幾つかの実施例のガラスについては、熱膨張率α２０／３００［10−６／Ｋ］、ガラス転移温度Ｔｇ［℃］、波長λ＝４００ｎｍにおける試料厚さｄ＝２５ｍｍのガラスの内部スペクトル透過係数τＩ  ４００ｎｍ／２５ｍｍ及び含水率[モル／ｌ]についても示す。
【表２】
0004610046.tif 000003
【００２４】
【表３】
0004610046.tif 000004
【００２５】
【発明の効果】
本発明のガラスは、負の異常部分分散ΔＰg,Fが高い値を示すことで識別されるショートフリント特殊ガラスに属する。本発明のガラスは無鉛であり、好ましい態様においてはＡｓ2Ｏ3及びＳｂ2Ｏ3も含有しない。
本発明のガラスの耐薬品性は、極めて良好である。また、スペクトルの可視領域でのガラスの透過率は高い。本発明のガラスは、容易に溶融し、また良好な加工特性を有している。それらの結晶化安定性はまた本発明の組成範囲において製造するのに適したものである。特に、Ｎｂ2Ｏ5、ＺｒＯ2又はＴａ2Ｏ5の含量がほんの僅かでも高過ぎると、ガラスは結晶化及び／又は凝離に向かう傾向は過度になり、このことは以下に示す比較組成Ｖ１（安定な実施例１３のガラスと対比）、比較組成Ｖ２（安定な実施例１２のガラスと対比）及び比較組成Ｖ３と比較することによって明らかであり、これら比較組成では前記製造条件下においてガラスを製造できなかった。
Ｖ１の組成（酸化物基準）：Ａｌ2Ｏ3  ８．０質量％；Ｂ2Ｏ3  ４９．９質量％；ＣａＯ  ２．０質量％；Ｋ2Ｏ  ２．０質量％；Ｌｉ2Ｏ  ２．０質量％；Ｎａ2Ｏ  ２．０質量％；ＳｉＯ2  １５．１質量％；ＳｎＯ2  ０．４質量％；Ｔａ2Ｏ5  １０．１質量％；ＺｎＯ  １．０質量％；ＺｒＯ2  ７．５質量％。
Ｖ２の組成（酸化物基準）：Ａｌ2Ｏ3  ９．５質量％；Ｂ2Ｏ3  ４８．９５質量％；ＣａＯ  ３．０質量％；Ｋ2Ｏ  ０．６５質量％；Ｌｉ2Ｏ  １．５質量％；Ｎａ2Ｏ  １．２質量％；Ｎｂ2Ｏ5  ５．０質量％；ＳｉＯ2  １５．１質量％；ＳｎＯ2  ０．４質量％；Ｔａ2Ｏ5  １０．１質量％；ＺｎＯ  ４．６質量％。
Ｖ３の組成（酸化物基準）：Ａｌ2Ｏ3  ８．５質量％；Ｂ2Ｏ3  ４７．９５質量％；ＣａＯ  ２．０質量％；Ｋ2Ｏ  ０．６５質量％；Ｌｉ2Ｏ  １．５質量％；Ｎａ2Ｏ  １．４質量％；ＳｉＯ2  １５．１質量％；ＳｎＯ2  ０．４質量％；Ｔａ2Ｏ5  １９．９質量％；ＺｎＯ  ２．６質量％。
【００２６】
本発明のガラスの幾つかの実施例について測定した含水率（表中、モル／ｌで表示）より、負の異常部分分散ΔＰg,Fは、本発明のガラス系においては含水率に依存するものではないことがわかる。＜０．１質量％の含水率を有するガラス（実施例５及び８参照）でさえも、高いΔＰg,F値を有している。
従って、本発明のガラスは、所定の含水率に調整するために特別の注意を払わなくても、慣用の無水原料又は含水原料（例えば、Ｈ3ＢＯ3又はＡｌＯ（ＯＨ）、溶解例参照）から製造することができる。